СПОСОБ ИЗГОТОВЛЕНИЯ НИЗКОПЛОТНЫХ МАТЕРИАЛОВ И НИЗКОПЛОТНЫЙ МАТЕРИАЛ

1. Способ изготовления низкоплотного теплопроводящего материала из терморасширенного графита, характеризующийся тем, что включает следующие стадии:
(А) получение частиц терморасширенного графита нагревом частиц гидролизованного нитрата графита с удельной энергией нагрева, равной или превышающей 4,7 кДж/г в атмосфере продуктов сгорания жидкого или газообразного топлива на воздухе с коэффициентом избытка воздуха в пересчете на топливо λ=0,8-1,1;
3
(Б) последующее компактирование упомянутого терморасширенного графита до кажущейся плотности от 0,03 до 0,1 г/см.
2. Способ по п.1, характеризующийся тем, что перед нагревом на стадии (А) к частицам гидролизованного нитрата графита добавляют частицы измельченных отходов графитовой фольги в количестве не превышающем 15 масс.%.
3. Способ по п.1, характеризующийся тем, что нагрев на стадии А ведут с удельной энергией от 6 до 12 кДж/г
3
4. Способ по п.1, характеризующийся тем, что компактирование на стадии Б проводят до плотности 0,05-0,06 г/см.
5. Способ по п.1, характеризующийся тем, что компактирование на стадии Б проводят путем прокатки.
6. Способ по п.5, характеризующийся тем, что после стадии Б осуществляют финишную обработку путем резки материала на мерные заготовки.
7. Способ по п.7, характеризующийся тем, что, по меньшей мере, две мерные заготовки подвергают совместному обжатию с получением монолитного материала.
8. Способ по п.1, характеризующийся тем, что компактирование на стадии Б проводят путем одноосного прессования.
9. Низкоплотный теплопроводящий - материал, характеризующийся тем, что он получен в соответствии с любым из предшествующих пунктов формулы.
10. Материал по п.9, характеризующийся тем, что выполнен в виде длинномерного изделия, ширина которого составляет до 1500 мм.